СТЕКЛЯННЫЕ КОНТЕЙНЕРЫ С УСТОЙЧИВОСТЬЮ К ОТСЛАИВАНИЮ И ПОВЫШЕННОЙ УСТОЙЧИВОСТЬЮ К ПОВРЕЖДЕНИЮ

1. Стеклянный контейнер, содержащий:
корпус, имеющий внутреннюю поверхность, внешнюю поверхность и толщину стенок, простирающуюся между внешней поверхностью и внутренней поверхностью, причем, по меньшей мере, внутренняя поверхность корпуса имеет коэффициент отслаивания, равный 10 или менее; и
покровный слой, расположенный вокруг, по меньшей мере, части внешней поверхности корпуса, где покровный слой представляет собой прочный неорганический покровный слой, и внешняя поверхность корпуса с прочным неорганическим покровным слоем имеет коэффициент трения, равный 0,7 или менее.
2. Стеклянный контейнер, содержащий:
корпус, имеющий внутреннюю поверхность, внешнюю поверхность и толщину стенок, простирающуюся между внешней поверхностью и внутренней поверхностью, причем, по меньшей мере, внутренняя поверхность корпуса имеет коэффициент отслаивания, равный 10 или менее; и
покровный слой, расположенный вокруг, по меньшей мере, части внешней поверхности корпуса, покровный слой представляет собой временный покровный слой, и внешняя поверхность корпуса с временным покровным слоем имеет коэффициент трения, равный 0,7 или менее.
3. Стеклянный контейнер, содержащий:
корпус, имеющий внутреннюю поверхность, внешнюю поверхность и толщину стенок, простирающуюся между внешней поверхностью и внутренней поверхностью, причем, по меньшей мере, внутренняя поверхность корпуса имеет коэффициент отслаивания, равный 10 или менее; и
покровный слой, расположенный вокруг, по меньшей мере, части внешней поверхности корпуса, причем покровный слой представляет собой прочный органический покровный слой, и внешняя поверхность корпуса с прочным органическим покровным слоем имеет коэффициент трения, равный 0,7 или менее.
4. Стеклянный контейнер по любому из пп. 1 или 3, в котором покровный слой является термически стабильным при температуре, по меньшей мере, приблизительно 250°C в течение 30 минут.
5. Стеклянный контейнер по любому из пп. 1-3, в котором стеклянный контейнер представляет собой упаковку для фармацевтических продуктов.
6. Стеклянный контейнер по любому из пп. 1-3, в котором корпус содержит внутреннюю область, простирающуюся между внутренней поверхностью корпуса и внешней поверхностью корпуса, причем внутренняя область имеет устойчивую однородность слоя.
7. Стеклянный контейнер по любому из пп. 1-3, в котором внутренняя поверхность корпуса имеет устойчивую однородность поверхности.
8. Стеклянный контейнер по любому из пп. 1-3, в котором внутренняя поверхность стеклянного корпуса представляет собой барьерный покровный слой.
9. Стеклянный контейнер по любому из пп. 1-3, в котором корпус имеет:
кислотостойкость, по меньшей мере, класса S3 или лучше в соответствии со стандартом DIN 12116;
щелочестойкость, по меньшей мере, класса A2 или лучше в соответствии с международным стандартом ISO 695; и
2
гидролитическую стойкость, по меньшей мере, типа HgB или лучше в соответствии с международным стандартом ISO 719; и
2
гидролитическую стойкость, по меньшей мере, типа HgA или лучше в соответствии с международным стандартом ISO 720.
10. Стеклянный контейнер по любому из п.п. 1-3, в котором корпус имеет химическую стойкость типа 1 в соответствии со стандартом USP <660>.
11. Стеклянный контейнер по любому из пп. 1-3, в котором корпус сформован из алюмосиликатной стекольной композиции, которая по существу не содержит бора и соединений, содержащих бор; цинка и соединений, содержащих цинк; и фосфора и соединений, содержащих фосфор.
12. Стеклянный контейнер по любому из пп. 1-3, в котором корпус сформован из стекла типа I, класса B в соответствии со стандартом ASTM E438-92.
13. Стеклянный контейнер по п. 2, в котором временный покровный слой пиролизируется при температурах, равных 300°С или менее, в течение периода времени, равного 1 часу или менее.
14. Стеклянный контейнер по любому из пп. 1 или 3, в котором пропускание света через стеклянный контейнер в диапазоне длин волн приблизительно от 400 нм до приблизительно 700 нм превышает или равно приблизительно 55% от пропускания света через стеклянное изделие без покровного слоя.
15. Стеклянный контейнер по п. 3, в котором потеря массы прочного органического покровного слоя составляет приблизительно менее 5% от его массы при нагревании контейнера от температуры 150°C до 350°C при скорости повышения температуры приблизительно 10°C/минут.